FR 2958455 A1 20111007 FR 1001423 A 20100406 DIODE ELECTROLUMINESCENTE ORGANIQUE COMPORTANT AU MOINS DEUX COUCHES ELECTROLUMINESCENTES L'invention porte sur une diode électroluminescente organique comportant au moins deux couches électroluminescentes, et notamment sur 5 une telle diode émettant une lumière blanche. La couleur blanche est définie par la Commission Internationale de L'Eclairage. Les diodes électroluminescentes organiques (aussi connues sous l'acronyme anglais « OLED », pour « Organic Light Emitting Diodes ») 10 sont des composants optoélectroniques en développement rapide. Alors qu'une diode électroluminescente « classique » est constituée de matériaux semi-conducteurs inorganiques, une OLED est constituée d'un empilement de couches de matériaux organiques, parmi lesquelles se trouve au moins une couche électroluminescente, fluorescente 15 ou phosphorescente. Il en résulte une technologie de fabrication beaucoup plus simple et moins couteuse à mettre en oeuvre. Les OLED émettant une lumière blanche peuvent trouver application dans l'éclairage domestique et dans le rétro-éclairage d'écrans plats (à cristaux liquides ou filtrés). 20 Pour générer une lumière blanche il est nécessaire de combiner au moins deux émetteurs de couleurs différentes. Par conséquent, les OLED blanches comprennent au moins deux couches électroluminescentes distinctes, présentant deux longueurs d'onde d'émission différentes, ou bien une seule couche contenant un mélange de deux 25 matériaux électroluminescents présentant également deux longueurs d'onde d'émission différentes. La figure 1 montre un diagramme de bandes plates d'une OLED blanche à deux émetteurs fluorescents spatialement séparés. De la gauche vers la droite on peut distinguer une anode A, une couche de 30 transport des trous HTL, une couche électroluminescente rouge ELR, une couche électroluminescente bleue ELB, une couche de transport d'électrons ETL et une cathode C. Les rectangles représentent les bandes interdites des 2 différents matériaux, comprises entre les niveaux HOMO (« highest occupied molecular orbital », c'est à dire orbital moléculaire occupé le plus haut) et LUMO (« lowest unoccupied molecular orbital », c'est à dire orbital moléculaire non occupé le plus bas). Les couches électroluminescentes se composent d'une matrice et d'un dopant fluorescent ; les lignes pointillées représentent les niveaux HOMO et LUMO des dopants, les lignes continues ceux des matrices. La référence NV indique le niveau du vide. Les coordonnées chromatiques des deux émetteurs doivent se situer, dans un diagramme CIE1931, sur deux points reliés par un segment traversant la région dudit diagramme correspondant au blanc (dans le cas de trois émetteurs ou plus : le polygone obtenu en reliant les points représentant les couleurs d'émission des émetteurs doit contenir au moins une portion de la région blanche du diagramme CIE1931). Cependant, le spectre d'émission d'une source de lumière blanche devant être utilisée comme éclairage n'est pas caractérisé de manière satisfaisante par les seules coordonnées du point correspondant dans l'espace chromatique CIE1931. Il faut également tenir compte d'un paramètre connu comme index de rendu de couleurs (CRI, de l'anglais « Color Rendering Index). Un CRI satisfaisant exige la formation du blanc à partir d'émetteurs dont les points représentatifs dans le diagramme CIE1931 sont très éloignés. En particulier, au moins un de ces émetteurs doit générer une lumière présentant une couleur très saturée. Généralement, il s'agit de l'émetteur bleu, ce qui permet de minimiser sa proportion de luminance tout en assurant une émission présentant les coordonnées chromatiques voulues. Ce choix permet de limiter le stress électrique imposé aux émetteurs organiques bleus, qui présentent une durée de vie moindre que ceux émettant de la lumière de plus grande longueur d'onde et constituent ainsi le facteur qui limite la durée de vie des OLED blanches. Cependant il faut aussi considérer que, pour un même niveau de luminance, la durée de vie des émetteurs bleus est d'autant plus faible que leur bande interdite est large ù et donc qu'ils émettent une lumière d'une couleur bleue saturée. Par conséquent 3 il est nécessaire de trouver un compromis, pas toujours satisfaisant, entre CRI et durée de vie. Par émetteurs « bleus » ou « à bande interdite large » on entend des matériaux électroluminescents présentant une bande interdite comprise, à titre indicatif, entre 2,48 et 3,26 eV, ce qui correspond à des longueurs d'onde d'émission comprises entre 380 et 500 nm. D'une manière connue en soi, ces matériaux sont généralement constitués d'une matrice (ou matériau hôte) non luminescente contenant un dopant fluorescent ou phosphorescent. Lorsqu'on parle de la bande interdite d'un émetteur, on se réfère au dopant ; la bande interdite de la matrice est légèrement plus large. La durée de vie d'un matériau organique à large bande interdite est limitée par plusieurs phénomènes physiques et physico-chimiques. Premièrement, ces matériaux s'oxydent facilement de par leur 15 niveau LUMO proche du niveau de vide. Deuxièmement, de nombreux émetteurs bleus sont stables sous une forme ionique et se dégradent rapidement sous la forme ionique de signe opposé. Ainsi, ces matériaux doivent être utilisés pour conduire principalement des électrons (cas de la figure 1), ou principalement des 20 trous ; la présence de porteurs minoritaires ou d'excitons (ce qui est nécessaire pour produire une émission de lumière) provoque une dégradation de nature électrochimique. Troisièmement, on sait de manière empirique que ces matériaux conduisent relativement mal les porteurs, et subissent donc un 25 stress électrique important. Ces phénomènes, qui conduisent d'abord à une diminution progressive de la luminance au cours du temps, puis à une défaillance de la diode, se produisent également lorsque des émetteurs bleus sont utilisés seuls (dans des OLED bleues), mais dans ce cas il est possible de les 30 compenser, au moins jusqu'à un certain point, par une augmentation progressive de la tension d'alimentation. Par contre, en cas d'association intime de deux ou plusieurs émetteurs, la différence de leurs durées de vie 4 provoque une modification progressive et difficilement compensable du point couleur, c'est à dire des coordonnées chromatiques de la lumière émise. En outre, en cas d'association intime de deux ou plusieurs émetteurs, les excitons générés dans l'émetteur de grande bande interdite ELB ont tendance à diffuser vers l'émetteur de plus petite bande interdite ELR, réduisant la luminance de l'émetteur bleu ELB, qui doit donc être soumis à un stress électrique plus élevé. Ces problèmes ne sont pas uniquement propres aux OLED blanches, mais affectent toutes les OLED comprenant un émetteur bleu 10 associé à un émetteur de bande interdite moins large. Il est connu de séparer les couches électroluminescentes d'une OLED blanche (plus généralement, à deux émetteurs ou plus) par une couche de blocage d'électrons et/ou de trous destinée afin de contrôler le point couleur en modifiant la répartition des porteurs dans le dispositif. Une 15 couche de blocage se définit par un niveau LUMO (HOMO) moins (plus) énergétique que le niveau LUMO (HOMO) de la couche adjacente du coté de la cathode (l'anode) s'il s'agit d'une couche de blocage d'électron (de trous). Une hauteur de barrière ou différence de niveau électronique est considérée comme ayant un effet bloquant dès lors qu'elle est supérieure à 0,3eV. Cette 20 solution est décrite dans l'article de C.H. Kim et J. Shinar « Bright small molecular white organic light-emitting devices with two emission zones » Appl. Phys. Lett., Vol 80, N°12 (2002) pp 2201-2203. Elle présente l'inconvénient de réduire la conductivité de la diode, car justement la couche de blocage constitue une barrière au transport des porteurs. Par conséquent, à 25 luminance égale, une différence de potentiel plus élevée doit être appliquée aux bornes de l'OLED, ce qui limite le gain en termes de durée de vie. II est également connu de l'art antérieur de former la couche émettrice en deux sous-couches adjacentes de matériaux hôte distincts et dopé par le même dopant électroluminescent, l'ensemble étant nommé D- 30 EML pour Double Emissive Layer (M. Ben Khalifa et al. « Efficient red phosphorescent organic light emitting diodes with double emission layers », J. Phys. D : Appl. Phys. 41 (2008) 155111). Cette jonction organique présente l'avantage d'associer un hôte conducteur de trous coté anode et un hôte conducteur d'électrons coté cathode. Ainsi la zone de recombinaison des porteurs se situe à cette jonction, et limite la diffusion des excitons vers des couches adjacentes externes à la D-EML. Cependant, il est très difficile, voir 5 impossible, d'appliquer cette solution au cas d'une diode associant deux émetteurs ou plus, car cela requiert d'augmenter considérablement le nombre de couches évaporées (4 pour deux émetteurs et 6 pour trois), et d'autre part car les sous-couches en contact des deux ou trois D-EML doivent assurer une conductivité non négligeable à la fois pour les trous et les électrons. II est également connu de l'art antérieur d'introduire une couche de blocage excitonique dès lors que l'on associe dans une même diode des émetteurs fluorescent et phosphorescent. Voir l'article de Sung Hyun Kim, Jyongsik Jang et Jun Yeob Lee « High efficiency phosphorescent organic light-emitting diodes using carbazole-type triplet exciton blocking layer » Applied Physics Letters 90, 223505, 2007. Les émetteurs phosphorescents, en effet, sont intéressants pour les applications à basse luminance, où ils présentent des rendements très élevés. Mais comme il n'existe pas actuellement d'émetteur phosphorescent à large bande interdite présentant un temps de vie suffisant, il n'est pas possible de réaliser une diode électroluminescente blanche entièrement phosphorescente. D'où l'intérêt d'une association émetteur fluorescent bleu / émetteur phosphorescente à plus grande longueur d'onde. Cependant, si on ne prenait pas la précaution de séparer l'émetteur phosphorescent et l'émetteur fluorescent par une couche de blocage excitonique et on juxtaposait directement ces deux émetteurs, les excitons triplets du matériau phosphorescent pourraient diffuser vers le matériau fluorescent, où ils se désexciteraient de manière non radiative. Une couche de blocage excitonique présente typiquement une épaisseur de 3 û 10 nm, et un niveau LUMO (HOMO) inférieur (supérieur) à celui du dopant de l'émetteur phosphorescent. La couche de blocage excitonique réduit, elle-aussi, la conductivité de l'OLED, rendant nécessaire l'utilisation d'une tension de fonctionnement élevée qui a un effet défavorable sur la durée de vie des émetteurs. 6 L'invention vise à surmonter les inconvénients de l'art antérieur pour augmenter sensiblement la durée de vie des OLED comportant au moins deux couches électroluminescentes d'un même type émettant à des longueurs d'onde différentes. Conformément à l'invention, ce but est atteint par une diode électroluminescente organique comprenant au moins deux couches électroluminescentes, toutes deux de type fluorescent ou de type phosphorescent et émettant à deux longueurs d'onde différentes, caractérisée en ce qu'elle comporte également, disposée entre lesdites couches électroluminescentes, une couche tampon conductrice d'électrons et/ou de trous, constituée d'un ou plusieurs matériaux dont le ou les niveaux HOMO sont compris entre, ou égaux aux, niveaux HOMO desdites couches électroluminescentes, et dont les niveaux LUMO sont compris entre, ou égaux aux, niveaux HOMO desdites couches électroluminescentes, et cela avec une tolérance de 0,3 eV. Cette condition sur les niveaux HOMO et LUMO assure que la couche tampon ne se comporte pas comme une couche de blocage, qui aurait un effet défavorable sur la durée de vie de I'OLED. De préférence, ladite couche tampon peut conduire, sur au moins une partie de son épaisseur, tant les électrons que les trous. Selon un premier mode de réalisation de l'invention, ladite couche tampon peut être une bicouche comportant une couche de transport d'électrons et une couche de transport de trous. En particulier, ladite couche de transport d'électrons peut être située du côté de la bicouche plus proche de la couche électroluminescente présentant la plus petite longueur d'onde d'émission, et ladite couche de transport de trous peut être située du côté de la bicouche plus proche de la couche électroluminescente présentant la plus grande longueur d'onde d'émission. Avantageusement, lesdites couches électroluminescentes peuvent comprendre une matrice et un dopant électroluminescent, et les deux couches de ladite bicouche peuvent comprendre une matrice de même composition que celle de la couche électroluminescente la plus proche. 7 Selon un deuxième mode de réalisation de l'invention, ladite couche tampon peut comprendre un mélange d'un premier matériau conducteur d'électrons et d'un deuxième matériau conducteur de trous. Avantageusement, lesdites couches électroluminescentes peuvent comprendre une matrice et un dopant électroluminescent, et : ledit matériau conducteur d'électrons peut comprend une matrice de même composition que celle de la couche électroluminescente présentant la plus petite longueur d'onde d'émission ; tandis que ledit matériau conducteur de trous peut comprendre une matrice de même composition que celle de la couche électroluminescente présentant la plus grande longueur d'onde d'émission. Lesdites couches électroluminescentes peuvent comprendre une matrice et un dopant électroluminescent, et ladite couche tampon peut être uniquement constituée du ou des matériaux des matrices desdites couches électroluminescentes, ou de l'une desdites couches électroluminescentes. Selon un troisième mode de réalisation de l'invention, ladite couche tampon peut conduire préférentiellement les porteurs qui sont majoritaires dans la couche électroluminescente présentant la plus petite longueur d'onde d'émission. Ladite couche tampon peut présenter une épaisseur comprise entre 1 et 10 nm. L'une desdites couches électroluminescentes peut être adaptée pour émettre une lumière bleu. Plus particulièrement, lesdites couches électroluminescentes peuvent être choisies de manière à permettre l'émission de lumière blanche par la diode. D'autres caractéristiques, détails et avantages de l'invention ressortiront à la lecture de la description faite en référence aux dessins annexés donnés à titre d'exemple et qui représentent, respectivement : - La figure 1, un diagramme de bandes plates d'une OLED blanche selon l'art antérieur ; - La figure 2, un diagramme de bandes plates d'une OLED blanche selon ledit premier mode de réalisation de l'invention ; 8 - La figure 3, un diagramme de bandes plates d'une OLED blanche selon ledit deuxième mode de réalisation de l'invention ; - Les figures 3A et 3B, deux diagrammes de bandes plates d'une OLED selon deux autres variantes de l'invention ; - La figure 4, la structure d'une OLED selon un mode de réalisation de l'invention ; - La figure 5A, des graphiques montrant la diminution de luminance au cours du temps d'une OLED blanche conventionnelle ; et - La figure 5B, des graphiques montrant la diminution de luminance au cours du temps d'une OLED blanche selon l'invention. Pour augmenter la durée de vie d'une OLED blanche, ou plus généralement comportant au moins deux couches émettrices dont une bleue, l'invention propose d'insérer, entre lesdites couches émettrices, une couche tampon permettant le transport d'électrons et/ou de trous, et de préférence des deux types de porteurs, au moins sur une partie de son épaisseur. De préférence, l'épaisseur de la couche tampon peut être comprise entre 1 et 10 nm. Comme illustré sur la figure 2, cette couche tampon T peut être une bicouche, formée par une première couche élémentaire TI, conductrice de trous, et une deuxième couche élémentaire T2 conductrice d'électrons. En particulier, la première couche élémentaire peut être constituée par la matrice de la couche électroluminescente rouge ELR (plus généralement : à bande interdite étroite), mais sans dopant ; tandis que la deuxième couche élémentaire peut être constituée par la matrice de la couche électroluminescente bleue ELB, également sans dopant. L'inverse est également possible, au moins en principe, mais il y a peu d'émetteurs bleus conducteurs de trous. Dans ces conditions, un exciton généré dans une des couches émettrices diffusera beaucoup plus difficilement vers le second émetteur du fait de son éloignement. En outre, on comprend que la zone principale de recombinaison des porteurs se situe à l'interface entre les deux couches élémentaires, c'est-à-dire dans un lieu non émissif et donc sans 9 réelle conséquence sur l'émission si les matériaux de cette zone se dégradent. En variante, comme illustré sur la figure 3, la couche tampon T' peut être constituée d'un mélange d'un matériau conducteur d'électrons et d'un matériau conducteur de trous. Elle présente alors une conduction ambipolaire. Dans ce cas aussi, le matériau conducteur de trous peut être la matrice de la couche émettrice rouge ELR, et le matériau conducteur d'électrons peut être la matrice de la couche émettrice bleue (ou éventuellement l'inverse). Il serait aussi possible d'utiliser une couche tampon conduisant uniquement les électrons. Dans ces conditions, la région principale de recombinaison se situerait à l'interface entre ladite couche tampon et l'émetteur rouge, dont la matrice conduit principalement les trous (l'inverse est aussi possible : au cas où la matrice de l'émetteur bleu conduirait principalement les trous, la couche tampon devrait présenter une conductivité du même type). Il est généralement préférable que la couche tampon soit constituée des mêmes matériaux qui forment les matrices des deux couches émettrices, ou de l'un seul d'entre eux ; mais cela n'est pas essentiel. Il est donc possible de réaliser une couche tampon en un matériau autre que ceux utilisés dans les couches électroluminescentes. Dans ce cas, il faudra veiller à ce que cette couche ne constitue pas une couche de blocage de porteurs. Pour cela, il faut que la couche tampon soit constituée d'un ou plusieurs matériaux dont le ou les niveaux HOMO sont compris entre, ou égaux aux, niveaux HOMO desdites couches électroluminescentes, et dont les niveaux LUMO sont compris entre, ou égaux aux, niveaux HOMO desdites couches électroluminescentes. La figure 3A se rapporte à un cas où les niveaux HOMO et LUMO de la couche tampon T sont strictement compris entre les niveaux correspondants des couches ELR et ELB. La figure 3B se rapporte à un cas où les trois couches présentent des niveaux HOMO égaux entre eux. La condition sur les niveaux HOMO et LUMO ne doit pas nécessairement être satisfaite de manière exacte : une tolérance d'environ 0,3V est admise car une barrière de cette hauteur est rendue négligeable par l'agitation thermique des porteurs. En d'autres termes, des niveaux HOMO ou LUMO présentant une différence d'énergie inférieure ou égale à 0,3 eV sont considérés comme « égaux » au sens de l'invention. Dans tous les cas, l'utilisation de la couche tampon permet de limiter tant la diffusion d'excitons que la formation d'ions instables susceptibles de dégrader rapidement l'OLED. Comme la couche tampon n'est pas une couche de blocage excitonique, la diode de l'invention ne doit pas associer un émetteur fluorescent et un émetteur phosphorescent. Les deux émetteurs séparés par la couche tampon doivent présenter une électroluminescence du même type. Comme le montre la figure 4 (qui n'est pas à l'échelle), une OLED selon l'invention se présente typiquement sous la forme d'un empilement de couches : - Une anode A, qui peut être réalisée par exemple en AICu/TiN, Cr, Mo, W, AICu/W, AlCu/Mo, Ag, ITO (oxyde d'indium et d'étain) ou en un autre oxyde transparent conducteur. - Une couche d'injection de trous HIL, optionnelle, qui peut être réalisée, par exemple, en CuPc, Pedot, ou Pani. - Une couche de transport de trous HTL, éventuellement dopée pour en augmenter la conductivité et faciliter l'injection de porteurs sans devoir utiliser une HIL, par exemple réalisée en SpiroTTB dopé F4TCNQ(1%), ou NPB, TPD, Spiro TAD... Le dopant peut aussi être MoO3. - Une couche de blocage d'électrons EBL, optionnelle, qui peut être réalisée, par exemple, en NPB, TPD, alpha NPD - Une première couche électroluminescente ELR (bande interdite étroite), par exemple en NPB (matrice fluorescente assurant le transport de trous) dopé avec du Rubrene (émetteur jaune-vert fluorescent, fournisseur Aldrich). La matrice peut aussi être du TPD ; le dopant peut être 2958455 Il aussi RD3 (nom commercial Kodak), YD3 (nom commercial Kodak), DCM, DCM2, Coumarin... - Une couche tampon T, constituée des matrices de la première et de la deuxième couche électroluminescente, mélangées ou 5 juxtaposées pour former une bicouche. - Une deuxième couche électroluminescente ELB (bande interdite large), par exemple en BH3 (matrice fluorescente assurant le transport d'électrons) dopé avec du BD3 (émetteur fluorescent bleu profond, fournisseur Kodak). On peut aussi utiliser du DPVBi, SMB13 dopé SEB116 10 (nom commerciaux Merck), Balq... - Une couche de blocage de trous HBL, par exemple en AIg3, Balq, TPBi, BCP, Bphen... - Une couche de transport d'électrons ETL en Bphen ou BCP dopé par du Ca, Cs, Cs2CO3... 15 - Une couche d'injection d'électrons EIL, optionnelle, qui peut être réalisée en LiF (fluorure de lithium). - Une cathode C en Al, Mg/Ag, Ca, Ca/Ag... - Une couche CL, optionnelle, permettant d'améliorer l'extraction de lumière à travers la cathode et/ou l'anode (« capping layer ») 20 dans le cas d'une diode à émission par la face supérieure ou transparente. Cette couche peut être, par exemple, en SiO, MoO3, TeO2, ITO, SnO2, Sb2O3, ZnSe.... L'invention a été validée expérimentalement en mesurant la diminution au cours du temps de la luminance d'une OLED blanche 25 « conventionnelle » et d'une OLED selon l'invention, et cela pour différents valeurs de luminance initiale (au temps t=0). La diode selon l'invention utilisée pour l'expérience était constituée de l'empilement de couches suivant : - A : AICu(100nm)/TiN : 10nm 30 - HTL : SpiroTTB dopé F4TCNQ(1%) : 32nm ELB : NPB dopé Rubrene(1 %) : 5nm - T : NPB dopé YD3 (50%) : 10nm - ELR : BH3 dopé BD3(1.5%) : 12nm - HBL : Alq3 : 2nm - ETL : Bphen dopé Ca(4%) : 42nm C : Ag : 15nm CL : SiO : 25nm La diode conventionnelle utilisée comme comparaison présentait une structure identique, sauf en ce qu'elle ne comportait pas de couche tampon. Les résultats des mesures sont représentées sur les figure 5A 10 (diode conventionnelle) et 5B (diode selon l'invention), où les courbes 1/1' ; 2/2' ; 3/3' et 4/4' correspondent à des luminances initiales de 400 Cd/m2 ; 800 Cd/m2 ; 1600 Cd/m2 ; et 4000 Cd/m2, respectivement. Sur la figure 5A, les courbes 1 et 2 sont superposées et ne peuvent pas être distinguées ; les courbes 3 et 4 sont aussi superposées dans une première partie, puis la 15 courbe 4 décroche à cause d'une brusque défaillance de la diode testée. A 400 Cd/m2, l'introduction de la couche tampon provoque une augmentation de la durée de vie (définie comme le temps nécessaire à réduire de 50% la luminance) d'un facteur 10, de 400h à 4000h. A 800 Cd/m2, l'augmentation est encore plus importante, de 150h à 2000h. A 1600 Cd/m2, 20 on passe de 150h à 700h ; tandis qu'à 4000 Cd/m2 le bénéfice apporté par l'invention est moindre, mais néanmoins non négligeable : on passe en effet de 150h à 250h. Glossaire SpiroTTB : 2,2',7,7'-tetra(N, N-di-tolyl)amino-spiro-bifluorene ; 25 F4TCNQ :7,7,8,8-Tetracyano-2,3,5,6-tetrafluoroquinodimethane ; NPB : N,N'-Bis(naphthalen-l-yl)-N,N'-bis(phenyl)benzidine ; TPD : N,N'-Bis(3-methylphenyl)- N,N'-bis(phenyl)- 9,9-dime-thyl-fluorene ; 30 Spiro TAD : (2,2',7,7'-Tetrakis(n,n-diphenylamino)-9,9'-spirobifluorene) ; DCM: 4-(Dicyanomethylene)-2-methyl-6-(4-dimethylamino 13 styryl)-4H-pyran ; DCM2 : 4-(Dicyanomethylene)-2-methyl-6-julolidyl-9-enyl-4H-pyran ; Coumarin : 1-benzopyrane-2-one ; DPVBi : 4,48-bis (2, 28-diphenylvinyl)-1, 18-biphenyl ; Balq : Bis-(2-methyl-8-quinolinolate)-4(phenylphenolato) aluminium ; AIg3 : Tris-(8-hydroxyquinoline)aluminum ; TPBi : 2,2',2"-(1,3,5-Benzinetriyl)-tris(1-phenyl-1-H-benzimida-10 zole) ; BCP : Bathocuproine ; Bphen : 4,7-Diphenyl-1,10-phenanthroline ; Pedot : polyethylenedioxythiophene éventuellement dope Polystyrene sulfonate 15 Pani: Polyaniline ; CuPc : Phthalocyanine de Cuivre (C32H16N$Cu). Alpha NPD : N, N'-Bis(naphthalen-l-yl)-N,N'- bis(phenyl)-2,2-dimethylbenzidine ; BH3, BD3 et SMB13 sont des noms commerciaux. REVENDICATIONS1. Diode électroluminescente organique comprenant au moins deux couches électroluminescentes, toutes deux de type fluorescent ou de type phosphorescent et émettant à deux longueurs d'onde différentes, caractérisée en ce qu'elle comporte également, disposée entre lesdites couches électroluminescentes, une couche tampon conductrice d'électrons et/ou de trous constituée d'un ou plusieurs matériaux dont le ou les niveaux HOMO sont compris entre, ou égaux aux, niveaux HOMO desdites couches électroluminescentes, et dont les niveaux LUMO sont compris entre, ou égaux aux, niveaux HOMO desdites couches électroluminescentes, et cela avec une tolérance de 0,3 eV. 2. Diode électroluminescente organique selon la revendication 1 dans laquelle ladite couche tampon conduit, sur au moins une partie de son épaisseur, tant les électrons que les trous. 3. Diode électroluminescente organique selon la revendication 2 dans laquelle ladite couche tampon est une bicouche comportant une couche de transport d'électrons et une couche de transport de trous. 4. Diode électroluminescente organique selon la revendication 3 dans laquelle lesdites couches électroluminescentes comprennent une matrice et un dopant électroluminescent, et dans laquelle les deux couches de ladite bicouche comprennent une matrice de même composition que celle de la couche électroluminescente la plus proche. 5. Diode électroluminescente organique selon la revendication 2 dans laquelle ladite couche tampon comprend un mélange d'un premier matériau conducteur d'électrons et d'un deuxième matériau conducteur de trous. 6. Diode électroluminescente organique selon la revendication 5 dans laquelle lesdites couches électroluminescentes 30 comprennent une matrice et un dopant électroluminescent, et dans laquelle : 15 - ledit matériau conducteur d'électrons comprend une matrice de même composition que celle de la couche électroluminescente présentant la plus petite longueur d'onde d'émission ; ledit matériau conducteur de trous comprend une matrice de même composition que celle de la couche électroluminescente présentant la plus grande longueur d'onde d'émission. 7. Diode électroluminescente organique selon l'une des revendications 4 à 6 dans laquelle lesdites couches électroluminescentes comprennent une matrice et un dopant électroluminescent, et dans laquelle ladite couche tampon est uniquement constituée du ou des matériaux des matrices desdites couches électroluminescentes, ou de l'une desdites couches électroluminescentes. 8. Diode électroluminescente organique selon la revendication 1 dans lequel ladite couche tampon conduit préférentiellement les porteurs qui sont majoritaires dans la couche électroluminescente présentant la plus petite longueur d'onde d'émission. 9. Diode électroluminescente organique selon l'une des revendications précédentes dans laquelle ladite couche tampon présente une épaisseur comprise entre 1 et 10 nm. 10. Diode électroluminescente organique selon l'une des revendications précédentes dans laquelle l'une desdites couches électroluminescentes est adaptée pour émettre une lumière bleue. 11. Diode électroluminescente organique selon la revendication 10, dans laquelle lesdites couches électroluminescentes sont choisies de manière à permettre l'émission de lumière blanche par la diode.